(57)【要約】    不均一触媒を調製するための方法。本方法は、（ａ）（ｉ）担体と、（ｉｉ）貴金属化合物の水溶液と、（ｉｉｉ）少なくとも１個のヒドロキシルまたはカルボン酸置換基を含むＣ２〜Ｃ１８チオールと、を混ぜ合わせて、湿潤粒子を形成する工程と、（ｂ）乾燥し、続いて焼成することによって、湿潤粒子から水を除去して、触媒を生成する工程と、を含む。  【選択図】なし【特許請求の範囲】
【請求項１】
不均一触媒を調製するための方法であって、（ａ）（ｉ）担体と、（ｉｉ）貴金属化合物の溶液と、（ｉｉｉ）少なくとも１個のヒドロキシルまたはカルボン酸置換基を含むＣ２〜Ｃ１８チオールと、を混ぜ合わせて、湿潤粒子を形成する工程と、（ｂ）乾燥し、続いて焼成することによって、前記湿潤粒子から水を除去して、触媒を生成する工程と、を含む、方法。
【請求項２】
少なくとも１個のヒドロキシルまたはカルボン酸置換基を含む前記Ｃ２〜Ｃ１８チオールが、カルボン酸およびヒドロキシルからなる群から選択される１〜３個の置換基を有する、請求項１に記載の方法。
【請求項３】
前記貴金属が金である、請求項２に記載の方法。
【請求項４】
前記担体が、γ−、δ−、またはθ−アルミナ、シリカ、マグネシア、チタニア、バナジア、酸化ランタン、セリア、およびこれらの組み合わせからなる群から選択される、請求項３に記載の方法。
【請求項５】
前記担体が、３：１以下のアスペクト比を有する、請求項４に記載の方法。
【請求項６】
少なくとも１個のヒドロキシルまたはカルボン酸置換基を含む前記Ｃ２〜Ｃ１８チオールが、２〜８個の炭素原子を有する、請求項５に記載の方法。
【請求項７】
貴金属および前記担体の百分率としての貴金属の量が、０．２〜５重量％である、請求項６に記載の方法。
【請求項８】
前記湿潤粒子を真空下で２０〜１５０℃の温度で乾燥させて、乾燥粒子を形成し、前記乾燥粒子を２５０〜５５０℃の温度で焼成する、請求項７に記載の方法。
【請求項９】
前記触媒粒子の平均直径が、６０ミクロン〜１０ｍｍである、請求項８に記載の方法。
【請求項１０】
少なくとも１個のヒドロキシルまたはカルボン酸置換基を含む前記Ｃ２〜Ｃ１８チオールが、チオリンゴ酸、３−メルカプトプロピオン酸、チオグリコール酸、２−メルカプトエタノール、１−チオグリセロール、それらの共役塩基、およびこれらの組み合わせからなる群から選択される、請求項９に記載の方法。
【発明の詳細な説明】
【技術分野】
【０００１】
本発明は、不均一触媒を調製するための方法に関する。触媒は、メタクロレインおよびメタノールからメタクリル酸メチルを調製するためのプロセスで特に有用である。
【背景技術】
【０００２】
チオ酸の存在下での金属の析出によって作製された不均一触媒が知られている（例えば、米国特許第３，９７２，８２９号を参照されたい）。しかしながら、改善された収率および／または選択性を提供する触媒に対する必要性が存在する。
【発明の概要】
【０００３】
本発明は、不均一触媒を調製するための方法であって、（ａ）（ｉ）担体と、（ｉｉ）貴金属化合物の水溶液と、（ｉｉｉ）少なくとも１個のヒドロキシルまたはカルボン酸置換基を含むＣ２〜Ｃ１８チオールと、を混ぜ合わせて、湿潤粒子を形成する工程と、（ｂ）乾燥し、続いて焼成することによって、湿潤粒子から水を除去して、触媒を生成する工程と、を含む、方法を対象とする。
【発明を実施するための形態】
【０００４】
別途記載のない限り、すべての百分率組成物は重量百分率（重量％）であり、すべての温度は℃である。貴金属は、金、プラチナ、イリジウム、オスミウム、銀、パラジウム、ロジウム、およびルテニウムのいずれかである。２つ以上の貴金属が触媒に存在し得、その場合、制限がすべての貴金属の合計に適用される。「触媒中心」は、触媒粒子の重心、つまり、すべての座標方向のすべての点の平均位置である。直径は、触媒の中心を通過する任意の直線寸法であり、平均直径は、すべての可能な直径の算術平均である。アスペクト比は、最長の直径と最短の直径との比率である。
【０００５】
好ましくは、担体は、耐火性酸化物の粒子であり、好ましくは、γ−、δ−、もしくはθ−アルミナ、シリカ、マグネシア、チタニア、ジルコニア、ハフニア、バナジア、酸化ニオブ、酸化タンタル、セリア、イットリア、酸化ランタン、またはこれらの組み合わせ、好ましくは、γ−、δ−、またはθ−アルミナである。好ましくは、貴金属を含む触媒の部分に、担体は、１０ｍ２／ｇ超、好ましくは３０ｍ２／ｇ超、好ましくは５０ｍ２／ｇ超、好ましくは１００ｍ２／ｇ超、好ましくは１２０ｍ２／ｇ超の表面積を有する。貴金属をほとんどまたはまったく含まない触媒の部分において、担体は、５０ｍ２／ｇ未満、好ましくは２０ｍ２／ｇ未満の表面積を有し得る。
【０００６】
好ましくは、触媒粒子のアスペクト比は、１０：１以下、好ましくは５：１以下、好ましくは３：１以下、好ましくは２：１以下、好ましくは１．５：１以下、好ましくは１．１：１以下である。粒子の好ましい形状としては、球、円柱、直方体、輪、多葉形状（例えば、クローバー断面）、複数の穴および「ワゴンホイール」を有する形状、好ましくは球が挙げられる。不規則な形状も使用され得る。
【０００７】
好ましくは、貴金属（複数可）の少なくとも９０重量％は、触媒体積の外側４０％、好ましくは外側３５％、好ましくは外側３０％、好ましくは外側２５％である。好ましくは、任意の粒子形状の外部体積は、外部表面に垂直な線に沿って測定された、その内部表面から外部表面（粒子の表面）まで一定の距離を有する体積に対して計算される。例えば、球形粒子の場合、体積の外側ｘ％は球形シェルであり、その外部表面は粒子の表面であり、その体積は球全体の体積のｘ％である。好ましくは、貴金属の少なくとも９５重量％、好ましくは少なくとも９７重量％、好ましくは少なくとも９９重量％は、触媒の外部体積にある。好ましくは、貴金属（複数可）の少なくとも９０重量％（好ましくは少なくとも９５重量％、好ましくは少なくとも９７重量％、好ましくは少なくとも９９重量％）は、触媒直径の１５％以下、好ましくは１０％以下、好ましくは８％以下、好ましくは６％以下の表面からの距離内にある。表面からの距離は、表面に垂直な線に沿って測定される。
【０００８】
好ましくは、貴金属は、金またはパラジウム、好ましくは金である。
【０００９】
好ましくは、触媒粒子の平均直径は、少なくとも６０ミクロン、好ましくは少なくとも８０ミクロン、好ましくは少なくとも１００ミクロン、好ましくは少なくとも２００ミクロン、好ましくは少なくとも３００ミクロン、好ましくは少なくとも４００ミクロン、好ましくは少なくとも５００ミクロン、好ましくは少なくとも６００ミクロン、好ましくは少なくとも７００ミクロン、好ましくは少なくとも８００ミクロン、好ましくは３０ｍｍ以下、好ましくは２０ｍｍ以下、好ましくは１０ｍｍ以下、好ましくは５ｍｍ以下、好ましくは４ｍｍ以下、好ましくは３ｍｍ以下である。担体の平均直径および最終触媒粒子の平均直径は、有意に異なっていない。
【００１０】
好ましくは、少なくとも１個のヒドロキシルまたはカルボン酸置換基を含むＣ２〜Ｃ１８チオールは、２〜１２個、好ましくは２〜８個、好ましくは３〜６個の炭素原子を有する。好ましくは、チオール化合物は、合計で４個以下、好ましくは３個以下、好ましくは２個以下のヒドロキシル基およびカルボン酸基を含む。好ましくは、チオール化合物は、２個以下、好ましくは１個以下のチオール基を有する。チオール化合物がカルボン酸置換基を含む場合、それらは酸形態、共役塩基形態、またはこれらの混合物で存在し得る。チオール成分はまた、そのチオール（酸）形態またはその共役塩基（チオレート）形態のいずれかで存在し得る。特に好ましいチオール化合物としては、チオリンゴ酸、３−メルカプトプロピオン酸、チオグリコール酸、２−メルカプトエタノール、および１−チオグリセロール（それらの共役塩基も含まれる）が挙げられる。
【００１１】
好ましくは、触媒は、担体の存在下で貴金属塩の水溶液から貴金属を沈殿させることにより製造される。好ましい一実施形態では、触媒は、好適な貴金属前駆体塩の水溶液を多孔性無機酸化物に添加して細孔を溶液で充填し、次いで水を乾燥により除去する初期湿潤技法によって製造される。好ましい貴金属塩としては、テトラクロロ金酸、金チオ硫酸ナトリウム、金チオリンゴ酸ナトリウム、水酸化金、硝酸パラジウム、塩化パラジウム、および酢酸パラジウムが挙げられる。好ましくは、湿潤粒子は、大気圧または真空下で２０〜１５０℃の温度で、好ましくは少なくとも１時間乾燥される。次いで、得られた材料（乾燥粒子）は、貴金属塩を金属または金属酸化物に分解するための当業者に知られている、焼成、還元、または他の処理によって完成触媒に転化される。好ましくは、焼成は、２００〜７００℃、好ましくは少なくとも２５０℃、好ましくは少なくとも２８０℃、好ましくは６００℃以下、好ましくは５５０℃以下、好ましくは５００℃以下の温度で実施される。好ましくは、焼成時間は１〜２４時間である。
【００１２】
別の好ましい実施形態では、触媒は、好適な貴金属前駆体塩を含有する水溶液に多孔性無機酸化物を浸漬し、次いで、溶液のｐＨを調整することにより、塩を無機酸化物の表面と相互作用させる析出沈殿により生成される。次いで、得られた処理済み固体を（例えば濾過により）回収し、次いで、貴金属塩を金属または金属酸化物に分解するための当業者に知られている、焼成、還元、または他の処理によって完成触媒に転化される。
【００１３】
貴金属塩および水の量は、触媒中の担体の量および貴金属の所望のレベルによって測定され、当業者によって容易に算出され得る。好ましくは、貴金属および担体の百分率としての貴金属の量は、０．２〜５重量％、好ましくは少なくとも０．５重量％、好ましくは少なくとも０．８重量％、好ましくは少なくとも１重量％、好ましくは１．２重量％、好ましくは４重量％以下、好ましくは３重量％以下、好ましくは２．５重量％以下である。好ましくは、少なくとも１つのヒドロキシルまたはカルボン酸基を含むＣ２〜Ｃ１８チオールと貴金属との比は、５０：１〜１０：１、より好ましくは５：１〜２：１である。
【００１４】
本発明の触媒は、触媒床を含有する酸化的エステル化反応器（ＯＥＲ）内でメタクロレインをメタノールで処理することを含むメタクリル酸メチル（ＭＭＡ）を製造するためのプロセスに有用である。触媒床は、触媒粒子を含み、ＯＥＲ内に位置し、液体の流れが触媒床を通過し得る。触媒床内の触媒粒子は、典型的には、固体壁およびスクリーンによって適所に保持される。いくつかの構成では、スクリーンは、触媒床の両端にあり、固体壁は、側面（複数可）にあるが、いくつかの構成では、触媒床は、完全にスクリーンで囲まれ得る。触媒床の好ましい形状は、円柱、直方体、および円柱シェル、好ましくは円柱を含む。ＯＥＲは、メタクロレイン、メタノール、およびＭＭＡを含む液相と、酸素を含む気相と、をさらに含む。液相は、副生成物、例えば、メタクロレインジメチルアセタール（ＭＤＡ）およびイソ酪酸メチル（ＭＩＢ）をさらに含み得る。好ましくは、液相は、４０〜１２０℃、好ましくは少なくとも５０℃、好ましくは少なくとも６０℃、好ましくは１１０℃以下、好ましくは１００℃以下の温度である。好ましくは、触媒床は、０〜２０００ｐｓｉｇ（１０１ｋＰａ〜１４ＭＰａ）、好ましくは２０００ｋＰａ以下、好ましくは１５００ｋＰａ以下の圧力である。好ましくは、触媒床のｐＨは、４〜１０、好ましくは少なくとも４．５、好ましくは少なくとも５、好ましくは９以下、好ましくは８以下、好ましくは７．５以下、好ましくは７以下、好ましくは６．５以下である。好ましくは、触媒床は、管状連続反応器または連続撹拌槽反応器、好ましくは管状連続反応器内にある。
【実施例】
【００１５】
Ａ．金チオ硫酸ナトリウム初期湿潤触媒−粉末型
【表１】
2020528350.tif 000002
【００１６】
Ａ．２−触媒の調製−１．５重量％Ａｕの標的装荷
１．１００ｇのＰｕｒａｌｏｘ  ５／９０  アルミナを量る。
２．８６ｇの蒸留脱イオン水に３．７３ｇの金チオ硫酸ナトリウム水和物を溶解して、透明かつ無色の溶液を形成する。
３．＃２で調製した溶液を使用して初期湿潤によってＰｕｒａｌｏｘ  ５／９０  アルミナを含浸する。
４．含浸した材料を真空オーブンに入れ、８０℃で１時間乾燥する。
５．乾燥した触媒物質を、５°／分のランプ率を使用して４００℃まで焼成し、４００℃で４時間保持する。
【００１７】
Ｃ．金チオリンゴ酸ナトリウム初期湿潤触媒−粉末型
【表２】
2020528350.tif 000003
【００１８】
Ｃ．２−触媒の調製−１．５重量％Ａｕの標的装荷
１．１００ｇのＰｕｒａｌｏｘ  ５／９０  アルミナを量る。
２．８６ｇの蒸留脱イオン水に３．１ｇの金チオリンゴ酸ナトリウムを溶解して、透明かつ無色の溶液を形成する。
３．＃２で調製した溶液を使用して初期湿潤によってＰｕｒａｌｏｘ  ５／９０  アルミナを含浸する。
４．含浸した材料を真空オーブンに入れ、８０℃で１時間乾燥する。
５．乾燥した触媒物質を、５°／分のランプ率を使用して３００℃まで焼成し、３００℃で４時間保持する。
【００１９】
Ｅ．−テトラクロロ金酸析出沈殿触媒調製−粉末のみ
【表３】
2020528350.tif 000004
【００２０】
Ｅ．２−触媒の調製−１．５重量％Ａｕの標的装荷
１．Ｔｅｆｌｏｎ撹拌棒を備えた好適な容器に６００ｍＬのＤＩ水を添加する。
２．１００ｇのＰｕｒａｌｏｘ  ５／９０を水中に懸濁し、４５０ＲＰＭで撹拌する。
３．７．５４ｇのチオ硫酸ナトリウム五水和物を混合物に添加し、６０℃で１時間撹拌する。初期ｐＨに注目されたい。
４．混合物のｐＨが９．９５に到達するまで、２Ｍ炭酸ナトリウム水溶液を滴下することによって、混合物のｐＨを調整する。
５．４．６４ｇのテトラクロロ金酸水素塩を混合物に添加し、６０℃でさらに１．５時間撹拌する。溶液の最終ｐＨに注目されたい。
６．加熱および攪拌を中止し、材料が容器の底部に沈殿することを可能にする。液体をデカントし、固体を約１ＬのＤＩ水に再懸濁する。
７．工程６をさらに２回繰り返し、濾過を介して固体を回収する。周囲温度で一晩空気乾燥する（すなわち、時計皿または他の好適な容器上に広げる）。
８．結果として得られる薄茶色の固体を、５℃／分のランプを使用して４００℃まで炉内で焼成し、４００℃で４時間保持する。
９．結果として得られる紫色の固体を収集し、琥珀色のガラス容器中に保管する。使用または輸送の準備ができるまで、材料を低温に保つ。
【００２１】
高表面積γ−アルミナ上のチオ硫酸ナトリウム添加物を有する析出沈殿調製触媒の性能データ：
【表４】
2020528350.tif 000005
【表５】
2020528350.tif 000006
【表６】
2020528350.tif 000007
【００２２】
動作の詳細
Ａ．連続固定床反応器の典型的な動作
代表的な実施例は、ここに提供され、実施例５の触媒に使用した試験条件に対応する。反応器は、１９ｇの２００μｍ炭化ケイ素微粒子中に分散させた０．３８ｇの触媒で装荷した２フィート（６１ｃｍ）×０．２５インチ（６．４ｍｍ）ステンレス鋼チューブからなっていた。反応器は、温度を維持するために再循環ヒーターによって供給されるジャケットを介して加熱された。この実験では、最も典型的な反応温度は６０℃であった。合成空気およびヘリウムは、ガス供給物の酸素含有量が調整される（典型的には、不活性物中の６％のＯ２）ことを可能にする別個の質量流量制御装置を介して反応器に連続的に供給された。液体は、ポンプを介して同時に供給され、メタノール中の１０重量％のメタクロレインからなる溶液を送出した。反応器は、動作中に液体および気体の両方が供給され、かつ反応器を通って流下する、トリクルフローモードで動作した。反応器は、典型的には、１６０ｐｓｉｇ（１２００ｋＰａ）の圧力で動作し、それは、背圧調整器で維持された。次いで、反応器からの溶出液は、３ｍｍのガラスビーズが詰められ、かつ１１０℃の温度、１０ｐｓｉｇ（１７０ｋＰａ）の圧力に維持された、直径１／２インチ（１２．７ｍｍ）のステンレス鋼管からなるフラッシュ塔を通過した。オンラインガスクロマトグラフにより、フラッシュからの反応器溶出液の分析が容易になった。
【００２３】
Ｂ．「バッチリサイクル」固定床反応器の典型的な動作
典型的な実験では、２０重量％のメタクロレイン、２００ｐｐｍの抑制剤（４−ＨＴ）、および残りのメタノールを含む溶液を調製した。次いで、０．３重量％のメタクリル酸を添加し、続いて水中の１０重量％のＮａＯＨを使用してｐＨ７に滴定することによって、溶液を緩衝した。１５０ｇの液体供給物は、ガス分離容器として機能する３００ｍＬの反応器中にポンプで送り込んだ。容器内の温度を約１５〜２０℃に維持する外部冷却コイルで容器を冷却した。液体供給物は、ガス分離容器から、垂直に向けられた固定床反応器の底部中に、７ｍＬ／分でポンプで送られた。固定床反応器に入る前に、空気／Ｎ２ガス供給物を液体供給物と混合した。固定床反応器は、１／２インチ（１２．７ｍｍ）管ジャケット内の１／４インチステンレス鋼管（長さ約３６インチ）であった。反応器の内径は０．１８インチ（４．６ｍｍ）であった。外部ヒーターを使用して６０℃に維持された水を反応器のジャケットを通して循環させて、等温動作を維持した。反応器自体は、２ｍｍのガラスビーズが詰められて、管の長さの半分（約１８インチ（４６ｃｍ））、次いで２ｇの触媒を充填した。反応器の上部の残りの空隙は、３ｍｍのガラスビーズで充填した。反応器の上部から出る液体および気体は、凝縮器に送られた。非凝縮性ガスが通気される一方、液体は、ガス分離容器に戻されてリサイクルされた。結果を次の表に記載する。ＭＩＢは、１００％ＭＭＡ生成物に基づいて、ｐｐｍで報告される。
【００２４】
Ｃ．「半バッチ」スラリー反応器の典型的な動作
半バッチ反応器システムは、撹拌槽反応器として動作した３００ｍＬのＰａｒｒ反応器からなっている。実験作業の開始時に反応器内の液体が反応器に充填されている間、ガス供給物は連続的である。典型的な実験では、適切な量の触媒（０．５〜２ｇ）を反応器に充填し、その後、反応物溶液（典型的には、メタノール中の１５０ｇの１０重量％メタクロレイン）をポンプによって反応器内に計量供給した。一旦反応器に完全に装荷されると、反応器を１００ｐｓｉｇ（７９０ｋＰａ）に加圧し、この圧力を維持した。窒素および空気を送出し、かつ典型的には窒素中の８％の酸素を供給できる、較正された質量流量制御装置によって、ガスを反応器内に連続的に導入した。ガスは、１１５０ＲＰＭで回転するガス分散インペラによって反応混合物全体に分散された。ガス状溶出液は、凝縮器を通過して、凝縮性成分の大部分が反応器から出ることを防止した。一部の有機物および非凝縮性ガスは、凝縮器から出て、ガスクロマトグラフによってオンラインで分析された。外部試料ループを使用して、反応器から液体試料を定期的に収集し、次いで、液体試料を分析して、別個のオフラインガスクロマトグラフを使用して反応の進行を監視した。
【００２５】
１．エッグシェル触媒の製法例：アルミナ上の金チオリンゴ酸ナトリウム（実施例５（触媒４８１）−注：実施例７および８は、類似しているが、異なるサイズの担体上にあり、よってここで明示的に説明されない）：
含浸溶液は、０．３１０８ｇの金チオリンゴ酸ナトリウム二水和物を１０．７８１２ｇの脱イオン水に溶解することによって調製した。次に、直径１／１６インチのアルミナ円柱（Ｎｏｒｐｒｏ、Ｈ．Ｇ．０８４０８、Ｈ．Ｓ．Ａ．アルミナ、表面積＝２２６ｍ２／ｇ、細孔直径＝１２２Å、細孔体積＝０．７２ｃｃ／ｇ）の１０．０６１７ｇの試料を、オーブン中で１２０℃で少なくとも１時間以上乾燥させて、乾燥試料を提供した。材料の初期湿潤点に到達するまで、金チオリンゴ酸ナトリウムの溶液をこの乾燥固体に適用した。次いで、結果として得られる材料を静的乾燥オーブン内に８０℃で１時間入れ、次いで、空気パージを有する箱型炉に入れた。温度を５℃／分のランプ率で３００℃に増加させ、次いで、この温度で４時間保持した。
【００２６】
２．非エッグシェル触媒の製法例：アルミナ上の金チオ硫酸ナトリウム（実施例６（触媒５４７）−注：実施例９は、類似しているが、異なるサイズの担体上にあり、よってここで明示的に説明されない。）
金チオ硫酸ナトリウムの水溶液は、０．３８３７ｇのこの材料を９．３７４６ｇの脱イオン水に溶解することによって調製した。結果として得られる材料を、初期湿潤点に到達するまで、実施例１で使用したものと同一のＨ．Ｓ．Ａ．１／１６インチ（１．６ｍｍ）の１０．１１７９ｇの円柱アルミナペレットに適用した。結果として得られる材料を周囲圧力および温度１２０℃で乾燥した後、箱型炉内に入れ、５℃／分のランプ率で３５０℃に加熱し、次いで、この温度で４時間焼成し、その後、触媒材料を使用できる状態にした。
【００２７】
３．エッグシェル触媒の製法例：金チオ硫酸ナトリウム＋チオリンゴ酸アルミナ（実施例１０（触媒７９７））
Ｎｏｒｐｒｏ  Ｈ．Ｓ．Ａ．アルミナの初期湿潤点は、蒸留水（Ｎｏｒｐｒｏ  ＳＡ６２７５、３．２ｍｍ球、ロット番号２０１６９１００４８、表面積＝２３８ｍ２／ｇ、細孔直径＝１１８Å、細孔体積＝０．７３ｃｃ／ｇ）を使用して測定した。溶液は、金チオ硫酸ナトリウムおよびメルカプトコハク酸を脱イオン水に溶解することによって調製した。この溶液を３０〜４５分間撹拌し、次いで、初期湿潤点に到達するまでアルミナ担体に適用した。使用される量は、表２に指定される。触媒を、５０Ｌｐｈで設定された空気パージを有する箱型炉に入れ、２℃／分で８０℃に加熱し、この温度で２時間保持し、５℃／分で４００℃に加熱し、次いで、この温度で４時間保持した。
【表７】
2020528350.tif 000008
【００２８】
４．エッグシェル触媒の製法例：金チオ硫酸ナトリウム＋チオリンゴ酸（アルミナ上）（実施例１１〜１３（触媒８２３、８２６））
Ｎｏｒｐｒｏ  Ｈ．Ｓ．Ａ．アルミナの初期湿潤点は、蒸留水（Ｎｏｒｐｒｏ  ＳＡ６２７５、３．２ｍｍ球、ロット番号２０１６９１００４８、表面積＝２３８ｍ２／ｇ、細孔直径＝１１８Å、細孔体積＝０．７３ｃｃ／ｇ）を使用して測定した。５０ｇのこの材料の試料を１Ｌのビーカーに添加し、次いで、４００ｇの脱イオン水および４０ｇの濃縮水酸化アンモニウム溶液（Ｆｉｓｈｅｒ  Ｓｃｉｅｎｔｉｆｉｃ、ＡＣＳ、２８〜３０％重量％）からなる溶液中で１０分間浸漬した。溶液をデカントし、同じ組成の新鮮な水酸化アンモニウム溶液と置換し、２度目の浸漬を行った。これもデカントし、試料を５００ｍＬの脱イオン水で洗浄した。上澄みのｐＨをメルカプトコハク酸で５．５に調整し、この洗浄液をデカントした。材料を５００ｍＬの脱イオン水で２度洗浄し、洗浄液をデカントし、材料を周囲温度および圧力で一晩乾燥した。次いで、この試料の一部分を、５℃／分のランプ率でこの温度に加熱した後、４００℃で５時間、流動窒素（２０〜４０Ｌｐｈ）下で処理した。
【００２９】
含浸溶液は、適切な量の金チオ硫酸ナトリウムおよびメルカプトコハク酸を適切な量の脱イオン水に溶解することによって調製した。この溶液を周囲温度および圧力で３０分間撹拌し、次いで、初期湿潤点に到達するまで上記のアルミナの試料に適用した。次いで、材料を乾燥し、２℃／分で８０℃まで昇温し、８０℃で２時間保持し、次いで、５℃／分のランプ率で４００℃まで温度を増加させ、この温度で４時間焼成することによって、空気パージを５０Ｌｐｈで設定した箱型炉内で熱処理した。使用される試薬の特定の量が表２に提供される。
【表８】
2020528350.tif 000009
【００３０】
５．エッグシェル触媒の製法例：金チオ硫酸ナトリウム＋他のチオール促進剤添加剤（実施例１４〜１９、触媒６９０、８４７〜８７７）
実施例１４についてのみ、水溶液は、金チオ硫酸ナトリウム二水和物およびメルカプトコハク酸を脱イオン水に溶解することによって調製した。量は表３に指定される。この溶液をアルミナ担体に適用した（Ｎｏｒｐｒｏ、Ｈ．Ｇ．０８４０８、Ｈ．Ｓ．Ａ．アルミナ、表面積＝２２６ｍ２／ｇ、細孔直径＝１２２Å、細孔体積＝０．７２ｃｃ／ｇ）。結果として得られる材料を箱型炉内に入れ、５℃／分で４００℃まで昇温し、この温度で４時間保持することによって、流動空気（５０Ｌｐｈ）中で焼成し、その後、材料を使用できる状態にした。
【００３１】
実施例１５〜１９の場合、水溶液は、金チオ硫酸ナトリウム二水和物およびメルカプト含有種を脱イオン水に溶解し、結果として得られる溶液をアルミナ担体に適用することによって調製した。（Ｎｏｒｐｒｏ  ＳＡ６２７５、３．２ｍｍ球、ロット番号２０１６９１００４８、表面積＝２３８ｍ２／ｇ、細孔直径＝１１８Å、細孔体積＝０．７３ｃｃ／ｇ）量は表３に指定される。材料を大気温度および大気圧で乾燥し、次いで、５℃／分で４００℃に加熱し、この温度で４時間保持することによって、５０Ｌｐｈの流動空気中で焼成した。
【表９】
2020528350.tif 000010
【００３２】
６．エッグシェル触媒の製法例：テトラクロロ金酸＋チオリンゴ酸（アルミナ上）（実施例２０（触媒８２９））
溶液は、１．１５ｇのテトラクロロ金酸および２．９のメルカプトコハク酸を３６ｇの水に溶解することによって調製した。溶液を室温および圧力で６０分間撹拌し、次いで、実施例１〜４に記載のように３５ｇの３．２ｍｍのＮｏｒｐｒｏ  Ｈ．Ｓ．Ａ．アルミナ球に適用した。材料を換気フード内に入れ、周囲条件下で乾燥させた後、空気パージを有する箱型オーブン内に入れ、８０℃で１０時間乾燥した。
【００３３】
上記で調製した材料の一部分１０ｇを、５℃／分で３００℃に加熱し、箱型炉を使用してこの温度で２．５時間保持することによって焼成した。次いで、結果として得られる材料を、１５０ｍＬの５重量％の水酸化ナトリウム水溶液に１５分間浸漬した。この後、水酸化物溶液をデカントし、１５０ｍＬの脱イオン水で置換し、１５分間浸漬した。これらの２つの工程を順序どおりさらに４回繰り返し、その後、材料を箱型炉内で８０℃で２時間空気乾燥し、５℃／分で３００℃に加熱し、この温度で２．５時間保持することによって２度目の焼成を行い、その後材料を使用できる状態にした。
【表１０−１】
2020528350.tif 000011
【表１０−２】
2020528350.tif 000012
【国際調査報告】
2020528350.tif 000013
2020528350.tif 000014
2020528350.tif 000015